СПОСОБ ОБЪЕМНОЙ ГОРЯЧЕЙ ШТАМПОВКИ ДЕТАЛИ ТИПА СТАКАНА ИЛИ ЧАШИ

Способ объемной горячей штамповки деталей типа стакана или чаши, включающий выдавливание исходной круглой заготовки через осесимметричный ручей, образованный поверхностями неподвижного дорна и большей ступенью сквозного ступенчатого отверстия контейнера, при этом приводной пуансон и упомянутую заготовку размещают внутри ступени меньшего диаметра, а дорн - в зоне ступени большего диаметра упомянутого отверстия, при чем штамповку ведут в две стадии, на первой - прямым выдавливанием осаживают заготовку в шайбу приводным пуансоном на дорне, наполняя последней ступень большего диаметра отверстия контейнера, с одновременным приложением к торцу образуемой шайбы через контейнер осевого усилия в том же направлении, что и перемещение приводного пуансона, а на второй - продолжая процесс, выдавливают из упомянутой шайбы в кольцевую полость стенку упомянутой детали, совместным перемещением приводного пуансона и контейнера, ограничивая при этом габаритные диаметральные размеры упомянутой детали внутренней поверхностью упомянутой большей ступени отверстия контейнера, отличающийся тем, что исходную заготовку изготавливают из слитка гомогенизацией при температуре (310÷440)°С в течение (1÷5) ч с последующим охлаждением до температуры (110÷120)°С со скоростью не менее 110°С/ч и деформированием гомогенизированного слитка путем уменьшения площади его поперечного сечения и увеличения его длины с образованием продольной текстуры деформации, а упомянутые стадии штамповки ведут с нагревом до температуры (270÷400)°С - первую стадию, (410÷440)°С - вторую стадию.